합성 예 5 에서 제막 한 폴리 이미드 필름 을 사용 하 여 진 공조 를 도달 압력 1 × 10 - 3 Pa 로 한 후 , 아르곤 가스 압 1 × 1 O - 1 Pa 로 DC 마그네트론 스 패터에 의하 여 니켈 / 크롬 = 90 / 10 ( 중량 비 ) 의 니크롬 합금 을 두께 3 nm 가 되 도록 한 면 에 스 패 터 링 하 고 , 또한 구리 를 두께 10 nm 가 되 도록 스 패 터 링 하 였 다 . 다음 으로 , 황산구리 욕 에 의한 전해 도금 으로 12 ㎛ 의 두께 의 구리 층 을 2 A / dm 2 의 전류 밀도 의 조건 에 의하 여 적층 하 고 , 편면 플렉시블 구리 부착 판 을 제작 하 였 다 . 또한 , 황산구리 욕 의 조성 은 황산구리 오 수화물 80 g / 리터 , 황산 200 g / 리터 , 염산 50 ㎎/ 리터 에 적당량 의 첨가제 를 가한 용액 을 사용 하 였 다 .